(57)【特許請求の範囲】
【請求項１】
二酸化炭素難透過性の包装ピロー内に、液又はゲルを含有するシート状貼付剤を入れ、ピロー内のガスを二酸化炭素に交換することにより、二酸化炭素とともにシート状貼付剤を密封してなる身体貼付用シート材であって、２５℃において当該シート状貼付剤が１００〜３，０００ppmの二酸化炭素を溶存するpH３．５〜６．５の液又はゲルを有するシート状貼付剤であり、包装ピローの内表面積から計算される容積に対する前記液又はゲルの充填比が、０．５〜２５％であることを特徴とする身体貼付用シート材。
【請求項２】
前記包装ピロー内のガスの圧力が、２５℃において０．８〜２．０気圧である請求項１記載の身体貼付用シート材。
【請求項３】
前記シート状貼付剤の皮膚に接着する面と反対側に、二酸化炭素透過性１０万cc／m2・day・atm以下のシート基材を有するものである請求項１又は２記載の身体貼付用シート材。
【請求項４】
シート状貼付剤が、二酸化炭素を溶存する液又はゲルを担持した不織布に、二酸化炭素透過性１０万cc／m2・day・atm（２５℃）以下のフィルムを積層したものである請求項１〜３のいずれか１項記載の身体貼付用シート材。
【請求項５】
液又はゲルを含有するシート状貼付剤を二酸化炭素難透過性の包装ピロー内に入れ、ピロー内のガスを二酸化炭素に交換する、請求項１〜４のいずれか１項記載の身体貼付用シート材の製造法。
【請求項６】
二酸化炭素難透過性の包装ピロー内に、液又はゲルを含有するシート状貼付剤を入れ、ピロー内のガスを二酸化炭素に交換することにより、２５℃において１００〜３，０００ppmの二酸化炭素を溶存するpH３．５〜６．５の液又はゲルを有するシート状貼付剤を、包装ピローの内表面積から計算される容積に対する前記液又はゲルの充填比が０．５〜２５％となるように、二酸化炭素とともに充填し密封してなる包装ピロー。
【請求項７】
前記シート状身体用貼付剤の皮膚に接着する面と反対側に、気体透過性１０万cc／m2・day・atm以下のシート基材を有するものである請求項６記載の包装ピロー。
【発明の詳細な説明】
【技術分野】
【０００１】
本発明は、皮膚に二酸化炭素を作用させ、その血行促進効果により皮膚疾患の予防治療効果及び化粧効果を得ることのできる身体貼付用シート材に関する。
【背景技術】
【０００２】
従来、二酸化炭素の血行促進作用を利用した化粧料としては、二酸化炭素を耐圧容器に含有してなる血流を促進する化粧料（特許文献１）、皮膚への二酸化炭素浸透を促進するように多価アルコールを１０〜９９．９％含む二酸化炭素含有化粧料（特許文献２）、噴出後の二酸化炭素の揮散を抑制する為に化粧料を高粘度にしたもの（特許文献３）などが知られている。しかし、これらの形態は、高圧ガス容器（エアゾール缶）を利用したものか、又は液体（高粘度のジェルを含む）を密閉容器に入れ、皮膚上に噴出して使用するものであることから、皮膚上に噴射された二酸化炭素の作用時間は極めて短時間であり、十分満足できる血行促進効果が得られないと云う問題があった。二酸化炭素の作用時間を延ばそうとすると、噴射ジェルなどを皮膚上に厚く塗布したまま保持しなければならず、使用後、拭き取ったり洗い流したりする必要があった。
【０００３】
一方、二酸化炭素を高圧容器などを利用せずに身体に供給する方法としては炭酸塩と酸を反応させて炭酸ガスを発生させる方法による技術があるが、身体に利用する際には反応させるために水分などが必要で、使用場所（浴槽）や使用形態として複雑な機構（特許文献４）が必要とされているのが現状である。一方、シップ剤として使用時、水に濡らした布を重ねて使用する方法（特許文献５）があるが、皮膚に対して、高濃度の塩溶液が付着することで皮膚に炎症が起きるなどの問題がある。また、皮膚の創傷治癒を促進するなどの目的で経皮的に二酸化炭素を供給する方法として特許文献６が知られているが、これも二酸化炭素の供給源として、ドライアイスや炭酸塩と酸、ボンベからの供給など装置的に複雑であり、かつ気体透過性素材の水分透過量が非常に少なく、実際に皮膚の血行促進を行うのに必要な水分量を供給できない。また、遊離炭酸を高濃度に含有する水溶性高分子組成物であって、ゾル−ゲル転移する組成物からなる炭酸経皮吸収用組成物（特許文献７）が知られている。この組成物はゲル化することにより炭酸ガスの揮散を抑制できる旨記載されており、高濃度の二酸化炭素が溶存したゾルをシート材への塗布後にゲル化させて使用することが示されている。しかし、シートへの塗布時、及び冷却して固化させる際に、二酸化炭素の揮散を防ぐ具体的な手段が示されておらず、実際に二酸化炭素を十分に皮膚に供給することは困難と考えられる。また、シート上に加工した場合、作用が遅れる（５分以上の赤化が遅れ）といった問題もある。
【特許文献１】特開昭５９−１４１５１２号公報
【特許文献２】特開平１１−１７１７５５号公報
【特許文献３】特開平１１−２２８３３４号公報
【特許文献４】特開２０００−２９７００７号公報
【特許文献５】特開昭６２−２８６９２２号公報
【特許文献６】特開２００２−３２６９３８号公報
【特許文献７】特開２００３−３４６１２号公報
【発明の開示】
【発明が解決しようとする課題】
【０００４】
本発明の目的は、皮膚に対する刺激性がなく、皮膚に持続的に二酸化炭素を供給でき、かつ使用性の良好な皮膚への二酸化炭素供給手段を提供することにある。
【課題を解決するための手段】
【０００５】
そこで本発明者は、二酸化炭素を含有する液又はゲルを含むシートを作製し、身体貼付用の形態とすることを考案した。しかし、この形態では、ゲル状シートであっても、二酸化炭素が揮散してしまうが、これを二酸化炭素とともに二酸化炭素難透過性の包装ピロー内に密封し、さらに、当該液又はゲル中の二酸化炭素濃度を一定の範囲にし、当該液又はゲルのpHを調整し、かつ包装ピローに対する当該液又はゲルが塗工もしくは含浸されたシートの重量との充填比を０．１〜４０％に調整すれば、保存時に二酸化炭素が揮散せず、使用時は身体貼付用のシートを取り出して皮膚に貼付するだけでよく、かつ得られる血行促進効果と血管拡張による皮下組織内の一時的な血液の量の増大が起きることを見出した。
すなわち、本発明は、二酸化炭素難透過性の包装ピロー内に、二酸化炭素とともにシート状貼付剤を密封してなる身体貼付用シート材であって、当該シート状貼付剤が２５℃において１００〜３，０００ppmの二酸化炭素を溶存するpH３．５〜６．５の液又はゲルを有するシート状貼付剤であり、包装ピローの内表面積から計算される容積に対する前記液体はゲルの充填比が０．１〜４０％であることを特徴とする身体貼付用シート材、並びにその製造法を提供するものである。
また、本発明は、二酸化炭素難透過性の包装ピロー内に、２５℃において１００〜３，０００ppmの二酸化炭素を溶存するpH３．５〜６．５の液又はゲルを有するシート状貼付剤を、包装ピローの内表面積から計算される容積に対する前記液又はゲルの充填比が０．１〜４０％となるように、二酸化炭素とともに充填し密封してなる包装ピローを提供するものである。
【発明の効果】
【０００６】
本発明によれば、皮膚刺激性がなく、簡便な操作で、適用部位に二酸化炭素をすばやくかつ持続的に供給できる結果、貼付時間内に効率良く持続的な血行促進効果が得られる。このため本発明の身体貼付用シート材は、皮膚の血流改善に伴う効果の期待できる化粧料、褥瘡などの予防や治療、むくみや浮腫に対する予防や治療分野、消炎鎮痛などの分野にも応用できる。
【発明を実施するための最良の形態】
【０００７】
本発明の身体貼付用シート材は、例えば図１に示すように（Ｃ）二酸化炭素難透過性の包装ピロー内に、（Ｂ）二酸化炭素とともに（Ａ）前記シート状貼付剤を密封してなるものである。
【０００８】
（Ａ）シート状貼付剤は、２５℃において１００〜３，０００ppmの二酸化炭素を溶存するpH３．５〜６．５の液又はゲルを有するシート状貼付剤である。二酸化炭素を溶存する液又はゲルを有するシート状貼付剤の形態としては、二酸化炭素溶存液を含浸したシート、二酸化炭素溶存シート状ゲル、二酸化炭素溶存ゲルを塗工したシート等が挙げられる。
【０００９】
本発明においては、皮膚に適用されたとき血行促進効果を得る観点から、（Ａ）シート状貼付剤の液又はゲル中に二酸化炭素（ＣＯ2）が溶存している必要がある。また、二酸化炭素は、アルカリ条件下では炭酸塩（ＣＯ32-）となってしまうことから、（Ａ）シート状貼付剤の液又はゲルのpHは３．５〜６．５であり、好ましくは５．０〜６．５である。また、当該液又はゲルの水分量は、２質量％以上が好ましい。より好ましい水分量は２〜９９．５質量％、さらに好ましい水分量は１０〜９９．５質量％、特に好ましい水分量は６０〜９９．５質量％である。
【００１０】
（Ａ）シート状貼付剤の液又はゲル中の溶存二酸化炭素濃度は、血行促進効果の面と包装ピローの耐圧性とのバランスから１００〜３，０００ppm(２５℃において)であることが必要であり、１００〜２，０００ppm、さらに５００〜２，０００ppm、特に８００〜１，８００ppmが好ましい。
【００１１】
また、本発明の身体貼付用シート材においては、包装ピローの内表面積から計算される容積に対する、前記液又はゲルの塗工もしくは含浸されたシートを含む重量の比率（充填比と記す）は０．１〜４０％である。ここで、包装ピローの内表面積から計算される容積とは、内表面積から取り得る立方体の体積を、その容積として定義する。つまり立方体の表面積Ｓは、一辺Ｘcmとした場合に、Ｘの二乗の６倍であり、体積はＸの三乗となることから、（Ｓ／６）の３／２乗で求められる。この体積（Ｘの三乗）に対して、封入するシート状貼付剤の液又はゲルを含むシートの充填比が、上限は、シート状貼付剤が保管・輸送中にも高濃度の二酸化炭素を溶存するために４０％以下が好ましく、また下限は、保管・輸送、製造において、包装ピローの効率的な空間利用、コスト低減という面から０．１％以上であることが好ましい。つまり、液又はゲルの充填比４０％より多くなるように充填した場合において、炭酸ガスを後充填すると、内容物の二酸化炭素の平衡溶存量は、二酸化炭素飽和濃度より低く、使用時に高濃度の二酸化炭素を供給することができない。また、液又はゲルに二酸化炭素を高濃度溶解させてから封入する場合、包装ピロー内に二酸化炭素以外のガスと共に密閉（シール）されると、同様に二酸化炭素が包装ピロー内に揮散し、液又はゲル中の二酸化炭素濃度はより低下する。この為、包装ピロー内に空間ができないようにガスを追い出してシールするか、炭酸ガスを再度充填して密閉シールするなどの方法が必要となる。しかし、充填比４０％より多い場合、液又はゲルに加えて、炭酸ガスを再度後充填してシールを、例えば１５〜２５℃で行った場合、包装ピローが４０〜６０℃といった輸送・保管中に遭遇する温度変化において、炭酸ガス揮散により内圧が高まり、包装ピローなど常圧付近で使用できる包装材料では、異常に膨張する、破裂するなどの危険性がでるために適さない。
従来、二酸化炭素を包装内に封入することは、その静菌効果から食品業界では広く行われて来たが、内容物に水分が含まれる場合に、室温から低温では二酸化炭素が内容物中の水に溶解し包装容器が収縮し内容物に悪影響を与える（潰れる）ことから、窒素ガスなどの混合ガスを用いてきた。本発明のように内容物に二酸化炭素を溶存させることを前提に、体積比を考慮し、体積をある程度の範囲に維持させるようにコントロールされた例はない（機能性・食品包装技術ハンドブック、監修  近藤浩司・横山理雄、サイエンスフォーラム発行）。
一方、０．１％より少ない体積比にて液又はゲルを封入した場合、包装ピローに対する液又はゲルの量が非常に少なくなり、輸送や保管における空間の占める割合が大きすぎて商品として流通しにくいことになる。このようなことから、封入する液又はゲルの充填比が、０．１〜４０％、好ましくは０．５〜３５％、より好ましくは０．５〜２５％、さらに好ましくは１〜１０％であるように封入することが望ましい。さらに包装形態による液又はゲルの体積比の好ましい範囲は、四方シールを使用し、なるべく薄い包装ピローで流通させたい場合は、液又はゲルの体積比は１〜２０％が好ましく、図３に示すような、トレイを内包するようなガゼット包装や背張り三方シールなど、厚みを有する場合は０．１〜１０％の範囲が好ましい。
【００１２】
（Ａ）シート状貼付剤の液又はゲルには、二酸化炭素を高濃度に溶存させる点から、２５℃で液状である油剤を含有させるのが好ましい。これは水に比べて液体の疎水性物質が二酸化炭素を３〜６倍程度溶解することから好ましく、またこの溶解特性を維持するのに水と相溶性のない液状油剤を水中に乳化物として分散させ、液又はゲル中に分散存在させることが好ましい。当該油剤としては、長鎖炭化水素、高級脂肪酸、高級脂肪酸エステル、高級アルコール、シリコーン類、フルオロカーボン類等が挙げられる。長鎖炭化水素としては流動パラフィンが好ましく、高級脂肪酸、高級脂肪酸エステル、高級アルコールでは、特に分岐脂肪酸、不飽和脂肪酸、分岐脂肪酸エステル、不飽和脂肪酸エステル、分岐脂肪族アルコール、不飽和脂肪族アルコールが液状を呈することから好ましく、ホホバ油、オリーブ油、ヒマシ油、ミンク油、マカデミアンナッツ油等の油脂類、ミリスチン酸イソプロピル、ジイソステアリン酸ジグリセリルなど不飽和脂肪酸や分岐脂肪酸の誘導体などが好ましい。シリコーン類としては、ジメチルステアリルポリシロキサン等のアルキル変性シリコーン、高重合メチルポリシロキサン、架橋型メチルポリシロキサン、フッ素化されたフルオロシリコーン等が好ましい。さらにフルオロカーボン類としては、２−（パーフルオロヘキシル）エチル１，３−ジメチルブチルエーテル等のパーフルオロポリエーテル、ハイドロフルオロエーテル等が使用できる。これらの油剤は、（Ａ）シート状貼付剤の液又はゲル中に１〜３５質量％、さらに１〜２０質量％、特に１〜１５質量％含有させるのが好ましい。
【００１３】
（Ａ）シート状貼付剤の液又はゲルには、各種油剤や、植物エキスなどの分散、また肌への付着性を改良する為に、各種乳化剤を配合できる。例えば、グリセリンモノ脂肪酸エステル、ポリグリセリンモノ脂肪酸エステル、ソルビタンモノ脂肪酸エステル、ポリエチレングリコールモノ脂肪酸エステル、ポリオキシエチレンソルビタンモノ脂肪酸エステル、ポリオキシエチレン硬化ヒマシ油などの非イオン性界面活性剤；炭素数１２〜１８の直鎖又は分岐脂肪酸塩、炭素数１２〜１８のアルキルリン酸エステル塩、Ｎ−アシルアミノ酸塩などのアニオン性界面活性剤；塩化ステアリルトリメチルアンモニウム、塩化ジステアリルジメチルアンモニウムなどのカチオン性界面活性剤を挙げることができる。
【００１４】
（Ａ）シート状貼付剤の液又はゲルには植物エキスを配合することができる。植物エキスとしては、例えば甘草エキス、グリチルリチン酸及びその誘導体、グリチルレチン酸及びその誘導体、脂溶性グリチルレチン酸類、アズレン、グアイアズレン、オウゴンエキス、カミツレエキス、クマザサエキス、シラカバエキス、ゼニアオイエキス、桃葉エキス、セイヨウノコギリソウエキス、キキョウエキス、ビワ葉エキス、ボダイジュエキスユーカリエキスなどの抗炎症作用をもつものや、ショウキョウエキス、オランダカラシ、カンタリスチンキ、サンショウエキス、ハッカ油、ワサビ大根エキスなどの局所刺激作用をもつもの、ルチン誘導体や、ヒバマタエキス、セージ抽出物など、はりやむくみに効果のあるものなどが挙げられる。また、植物エキス以外の抗生物質、抗真菌剤、抗炎症剤、血行促進剤、ビタミン類、保湿剤なども配合することができる。さらに、鉱物性粉体、例えばカオリン、スクメタイト、酸化亜鉛、酸化チタンなども配合できる。
【００１５】
（Ａ）シート状貼付剤をゲルにするにあたっては、水溶性高分子、多価アルコール等を用いることができる。ここで水溶性高分子として、例えば、ポリアクリル酸類と架橋剤とからなる架橋型含水ゲル；ポリメタアクリル酸類、ポリアクリルアミド、ポリビニルアルコール、ポリビニルピロリドン、カルボキシメチルセルロースなどのセルロース、セルロース誘導体又はその塩類、アルギン酸塩、ペクチンと多価陽イオンからなるゲル；カラゲナン、キサンタンガム、ゼラチン、プルラン、寒天、アラビアゴム、キトサン及びその誘導体など水溶性高分子及び水を使用した含水ゲルなどが挙げられる。これらの水溶性高分子は１種又は２種以上用いることができ、ゲル中に０．５〜２０質量％、さらに０．５〜１０質量％、特に０．５〜５質量％含有するのが好ましい。
【００１６】
多価アルコールとしては、グリセリン、ポリグリセリン、プロピレングリコール、ポリエチレングリコール、１，３−ブタンジオール、ソルビトール、キシリトールなどが挙げられる。これらの多価アルコールは１種又は２種以上用いることができ、ゲル中に３〜５０質量％、さらに３〜２０質量％、特に５〜１０質量％含有するのが好ましい。また、付着性を調節する目的で、これらポリオール以外に、ヒマシ油やワセリン、デキストリン、なども使用できる。
【００１７】
（Ａ）シート状貼付剤においては、前記の液又はゲルをシート基材に担持させるのが好ましい。当該シート基材としては、織布、不織布、偏布、合成樹脂のフィルム、耐水紙などが使用でき、それらの積層体も使用できる。具体的にはナイロン、ポリプロピレン、ポリエステル、ポリエチレン、ポリスチレン、ポリウレタン、ポリオレフィン等の合成繊維、絹、綿、麻、レーヨン、コラーゲン等からなる天然繊維などの織布、又は不織布；ナイロン、ポリプロピレン、ポリエステル、ポリエチレン、ポリウレタン等のシート；またプルランやデンプンなどの薄膜シートなども使用できる。これらのシート基材の厚さは、０．０５〜２．０mm程度で、シート基材の表面に親水処理、疎水処理をしたりしても良い。なお特に好ましくは、二酸化炭素の揮散を抑制するか、二酸化炭素透過率の低いものを使用したほうが、二酸化炭素の経皮供給量を上げることができる。例えば、前記、織布、又は不織布などの片側に二酸化炭素の揮散を抑制するフィルムを積層したシート基材を使用する方法が好ましい。すなわち、二酸化炭素の揮散を抑制するか、二酸化炭素透過率の低いシート基材に液又はゲルを担持した貼付剤を、そのまま皮膚に貼付すれば貼付面と反対側であるシート基材面からの二酸化炭素の揮散が抑制できるため、より持続的に二酸化炭素を皮膚に供給できる。しかし、包装ピロー内で二酸化炭素を溶存させる製法を用いる場合などでは、ピロー内で、シートが折り畳まれフィルム面のみが外側となった場合に、二酸化炭素の含浸液又はゲルに溶存する速度が著しく遅くなるため、ある程度の透過性が必要となる。このようなことから、ここでシート基材は二酸化炭素透過性が１０万cc／m2・day・atm（２５℃）（ASTM  D-1434）以下、5 cc／m2・day・atm（２５℃）以上の透過性のものが好ましい。特に好ましくは１万cc／m2・day・atm（２５℃）以下、100 cc／m2・day・atm（２５℃）以上の性質を有するものが好ましい。このような二酸化炭素透過性１０万cc／m2・day・atm以下のシート基材を構成するフィルムはシート状貼付剤の皮膚に接着する面と反対側にあるのが好ましい。また、二酸化炭素を溶存する液又はゲルを担持した不織布に、二酸化炭素透過性１０万cc／m2・day・atm（２５℃）以下のフィルムを積層した形態が特に好ましい。なお、ここで、このような二酸化炭素透過性を有するシート基材は、素材自体がこの性質を有していればよく、一部に穴を有していてもよい。また、ここで二酸化炭素透過性１００，０００cc／m2・day・atm（２５℃）は、約１０，１３０mL／m2・（２４ｈｒ）・Mpaに相当する。
【００１８】
積層するフィルムとしては、二酸化炭素を透過しにくいものが好ましい。また、感触の面からなるべく薄いものが好ましく、フィルムの厚さは、１００μm以下、好ましくは５０μm以下であり、積層時のシール条件により破れない為に、５μm以上のものが好ましい。フィルムの材質としては、例えば、ポリエチレン、ポリプロピレン、軟質塩化ビニル、ポリエステル、ナイロン、ポリウレタン、エチレン／ビニルアルコールコポリマー、エチレン／酢酸ビニルコポリマーなどのフィルムが使用できる。また、ナイロンフィルムやエチレンビニルアルコール共重合体（EVOH）をポリエチレンやポリプロピレンフィルムなどで挟み込んだ多層フィルムなど多層構造のフィルムも使用できる。さらに、これらフィルムにアルミニウム蒸着させたものやガラス蒸着させたフィルムや、さらにこれらをラミネートしたフィルムも使用できる。
フィルムと不織布の積層方法は、接着剤や熱融着などの方法を採用することができる。薄いフィルムを積層する場合、例えば接着剤を用いるか、もしくは耐熱性の高いナイロンを熱融着性の高いポリエチレンフィルムで挟み込んだ多層フィルムを使用することで積層時に微細な破れ穴あきなどが起きないようにし、かつ穴のあかないように熱融着することができる。
【００１９】
（Ａ）シート状貼付剤は、（Ｂ）二酸化炭素とともに包装ピロー内に密封することが、（Ａ）シート状貼付剤の液又はゲル内に二酸化炭素を溶存させ、かつ二酸化炭素を溶存した状態で維持するために必要である。このとき、二酸化炭素は、包装ピロー内のガス中の５０質量％以上、好ましくは７０質量％以上、特に好ましくは９５質量％以上が、前記液又はゲル中の溶存二酸化炭素濃度を維持する点で好ましい。前述の機能性・食品包装技術ハンドブックでは、内容物に水分が含まれる場合、一般的には二酸化炭素だけでなく窒素ガスを混合して用い、二酸化炭素濃度は２０〜３０質量％が好ましいとされている。内容物の種類にもよるが高くてもその濃度は７０質量％以下である。本発明の場合、二酸化炭素以外のガスは、特に限定されないが、例えば空気、窒素ガス等が好ましい。包装ピロー内のガスの圧力は２５℃において、０．８〜２．０気圧、さらに０．９〜１．５気圧、特に０．９〜１．２気圧が好ましい。
【００２０】
包装ピローは、二酸化炭素難透過性である必要がある。ここで難透過性とは、二酸化炭素透過度が５０cc／m2・day・atm（ASTM D-1434）以下であることをいうが、非透過性であるのが好ましい。好ましい材料としてはヒートシール性を有するものが好ましく、具体的には、アルミニウム箔を積層したラミネートフィルム、アルミニウム蒸着層を有するラミネートフィルム、ポリ塩化ビニリデンフィルム、ポリ塩化ビニリデン層を含むラミネートフィルムなどが挙げられる。包装ピローの形態は平袋、ガゼットなどが好ましい。必要によってゲルのみのシートなどを保持する目的でＰＥＴなどによるトレイを用い、これを先の二酸化炭素難透過性フィルムの包材による袋に保存するなどの方法も取ることができる。
【００２１】
また、２５℃において、包装ピローは、その内表面積から計算される容積に対し０．５〜３５％、さらに１〜２５％の充填比を保持するような体積を保つことが好ましい。これは、窒素ガスなどの従来の水溶液に溶存しないガスの場合、その温度膨張量は少ないが、上述したように、液又はゲルに二酸化炭素が飽和に溶存していた場合、温度上昇に伴い溶存できずに揮散し、空間体積が２倍程度まで膨らむ場合がある。このような事から、包装ピローは、その内表面積から計算される容積に対し、２５℃において１〜１０％の充填比を保持するような体積を保つことが好ましい。
【００２２】
本発明身体貼付用シート材は、例えば液又はゲルを含有するシート状貼付剤を包装ピロー内に入れ、次いでピロー内のガスを二酸化炭素に交換する方法により製造できる。また、シート状貼付剤形成時又は形成後に液又はゲルに二酸化炭素を溶存させ、得られたシート状貼付剤を包装ピロー内に入れ、ピロー内のガスを除去するか又はさらにピロー内のガスを二酸化炭素に交換する方法で製造することもできる。このように、常圧下でピロー内のガスを二酸化炭素に交換して、シート状貼付剤に二酸化炭素を溶存させる方法を採用すると、高濃度二酸化炭素溶存液又はゲルを調整する調整槽や、二酸化炭素が漏れない状態にてピローに充填する設備が不要となるメリットがある。特に、高濃度二酸化炭素溶存のゲルをローターなどの機器で塗工してシートを調整する場合は、その周辺雰囲気下を二酸化炭素が揮散しないように密閉する設備が必要になるがこのような設備負荷を低減することができる。さらに、シートに高濃度二酸化炭素溶存液又はゲルを含浸及び／又は塗工後に二酸化炭素の揮散を抑制するシート基材を重ねた後、包装ピローに充填する方法で製造することもできる。特に好ましい形態としては、ピロー内に２５℃で液又はゲルのシートが充填比１０％以下の状態となるように入れ、これに適量の二酸化炭素（好ましくは、置換時間は長くかつ最終の二酸化炭素のガス体積は、ピローの立方体体積の１０％以下）を封入し、二酸化炭素を液又はゲルに溶解させる方法が、製造・流通上の体積を低減でき、かつ液又はゲルに二酸化炭素を飽和溶解させる上からも好ましい。勿論、二酸化炭素をピロー内に充填する際に、常圧でなく加圧で行なっても良いし、ガス形態でなく、ドライアイスのフレークやパウダーと共に封入するなどの方法も用いることができる。
【００２３】
本発明身体貼付用シート材は、包装ピローからシート状貼付剤を取り出し、皮膚に貼付することにより簡便に使用できる。
【実施例】
【００２４】
実験例１及び実験例２
【００２５】
【表１】
0004658568.tif 000002
【００２６】
上記の組成物を、厚さ２mm、縦４０mm、横８０mmとなるように、低密度ポリエチレンシート（厚み：２０μm；二酸化炭素透過性：約４２,０００cc／m2・day・atm）上に塗布しゲル化させたサンプルａ（図２）と、ゲル化させたものを崩れないようにＰＥＴ製のトレイに入れたサンプルｂ（図３）を用意した。
【００２７】
それぞれをアルミニウムのピローに入れて二酸化炭素を充填したもの（実施例１、４）、二酸化炭素と窒素を混合したガスを充填したもの（実施例２、３、５、６）、窒素のみを充填したもの（比較例１、２）を調製し、血流促進効果を測定した。それぞれのサンプルは、ガスを充填してから血流測定まで１週間ピロー内で保存し、二酸化炭素をゲルに溶存させた後に上記測定実験を行った。
また、二酸化炭素と窒素の混合ガスは別容器内で充填圧及び重量からその混合比を調整したものを充填した。なお、皮膚紅潮度及び血流測定の条件は以下の通り。
【００２８】
＜皮膚紅潮度＞
◎：はっきりと赤くなり貼付した境界が明確にわかる。
○：赤くなり貼付境界が明確にわかる。
△：赤くなるが境界は不明確。
−：皮膚の紅潮は認められない。
【００２９】
＜血流量の測定＞
２５℃の恒温室にて、３０分間順化した後、前腕部の血流をドップラー血流計（BIOMEDICAL SCIENCE Co.,LTD LASER FLOWMETER ＫＢ−２０１）によって３０秒測定し、その値の平均値を１００として、同部位に各シートを貼付し保持時間後、シートを剥しその部位の血流量を測定し、相対値として表した。結果を、シートを塗布する前の前腕部の皮膚血流を１００として、それぞれの時間保持した後の、血流量の相対値を示した（表２及び表３）。
なお、測定はそれぞれの実験を３回ずつ繰り返し行った。
＜二酸化炭素の測定＞
二酸化炭素電極（電極model 9502 BN; Thermo Orion社及びポータブルpH／イオンメーターmodel 290A; ORION社）を用いて測定した。２５℃アルミ平板の上に、サンプルシートを置いて、一定の保持時間後（２、５、１５、２０分後）にアルカリ溶液の入ったの蓋付き瓶に移動し、そのサンプルシートのゲルを溶解させた後、酸性緩衝液（pH４．５）で酸性に戻し発生する二酸化炭素を上記の電極を用いて測定した。なお、０タイムは、開封後、そのままアルカリ溶液の入った蓋付き瓶に移し変えて測定を行った。
【００３０】
【表２】
0004658568.tif 000003
【００３１】
【表３】
0004658568.tif 000004
【００３２】
窒素のみをピローに充填したシートを前腕に貼付した場合、比較例１及び比較例２の両者で、皮膚の血流は低下した。一方、二酸化炭素の充填量を増やしたピローに充填したシートを貼付した場合では、血流の上昇が見られ、ゲルをポリエチレンフィルムで覆った実験例１の実施例１、２、３の方が、いずれも実施例４、５、６よりも、血流促進の持続性が高かった。
【００３３】
実験例３
ＰＥＴ／レーヨン製の不織布（坪量９０ｇ／m2）に低密度ポリエチレンフィルム（厚み：２０μm；二酸化炭素透過性：約４２，０００cc／m2・day・atm）を積層したもの(実施例７)、及び同じ不織布に延伸ナイロンフィルム(厚み：２０μm；二酸化炭素透過性：約２００cc／m2・day・atm)を積層したもの(実施例８)それぞれを３０mm×４０mmに調整し、化粧水組成物１（pH４．８）を含浸させ、実施例１と同様に、アルミニウム製ピロー内にそれぞれ、二酸化炭素を充填した。また、実施例８において二酸化炭素の代わりに窒素を充填したもの（比較例３）も調製した。それぞれを１週間保存した後に、その化粧水含浸シートを前腕部に３分間もしくは２０分間貼付し、皮膚の状況を観察し血流の促進効果を確認した。その結果、実施例７、８いずれも皮膚の紅潮が認められ、ポリエチレンフィルムよりナイロンフィルムの方が、皮膚の紅潮が著しく二酸化炭素の揮散が抑えられることが示唆された。
【００３４】
【表４】
0004658568.tif 000005
【００３５】
【表５】
0004658568.tif 000006
実験例４
ＰＥＴ／ポリエチレン／レーヨン製の不織布（坪量９０ｇ／m2）に低密度ポリエチレンフィルム（厚み：２０μm；二酸化炭素透過性：約４２，０００cc／m2・day・atm）を熱融着で積層したもの(実施例９)、及び同じ不織布にポリエチレン／ナイロン／ポリエチレン多層フィルム(厚み：１２μm；二酸化炭素透過性：約５００cc／m2・day・atm)を熱融着で積層したもの(実施例１０)それぞれを３０mm×４０mmに調整し、化粧水組成物１（pH４．８）を含浸させ、実施例１と同様に、アルミニウム製ピロー内にそれぞれ二酸化炭素を充填した。また、実施例１０において二酸化炭素の代わりに窒素を充填したもの（比較例４）も調製した。それぞれを１週間保存した後に、その化粧水含浸シートを前腕部に３分間もしくは２０分間貼付し、皮膚の状況を観察し血流の促進効果を確認した。その結果、実施例９、１０いずれも皮膚の紅潮が認められ、ポリエチレンフィルムよりポリエチレン／ナイロン／ポリエチレン多層フィルムの方が、皮膚の紅潮が著しく二酸化炭素の揮散が抑えられることが示唆された。
【００３６】
【表６】
0004658568.tif 000007
【００３７】
実験例５
下記のゲル組成物２のシートを先の実験例1と同じように調製し、ピロー内を二酸化炭素１００％で充填したもの（実施例１１）及び窒素１００％で充填したもの（比較例５）を、毎晩両下眼瞼に１０分間貼付し、その効果を評価した。
評価は２日間使用後と１０日間使用後に評価を行った。
【００３８】
【表７】
0004658568.tif 000008
【００３９】
【表８】
0004658568.tif 000009
【００４０】
これにより、二酸化炭素を含有させた本発明シート材を使用した場合に有意に肌症状が改善されることがわかった。
【００４１】
実験例６
実験例２同様に厚みの異なるゲルシートを調整（実施例１２、１３、１４、比較例６）し、ＰＥＴ製の容器に入れた後に、内表面積１００cm2のアルミニウムピロー包装に封入し空隙を炭酸ガスに置換した後に密封した。２０℃で一週間保存した後、シートの炭酸ガス濃度を測定した。
【００４２】
【表９】
0004658568.tif 000010
【００４３】
これにより、炭酸ガスの溶存量としては、充填比３５％以下、好ましくは２５％以下が好ましい事がわかる。
【図面の簡単な説明】
【００４４】
【図１】本発明身体貼付用シート材の断面説明図を示す図である。
【図２】ポリエチレンシート基材上に形成したゲル（サンプルａ）の形態を示す図である。
【図３】ゲルをシート状に形成したサンプルｂをトレイ中に保存した状態を示す図である。
【符号の説明】
【００４５】
（Ａ）：シート状貼付剤
（Ｂ）：二酸化炭素
（Ｃ）：二酸化炭素難透過性の包装ピロー
【図１】
0004658568.tif 000011
【図２】
0004658568.tif 000012
【図３】
0004658568.tif 000013